(57)【特許請求の範囲】
【請求項１】
以下の式（１１）〜（１４）、（１８）〜（２３）、（２５）〜（２８）および（３２）〜（３６）から選ばれる化合物。
【化１−１】
0005937058.tif 000049
【化１−２】
0005937058.tif 000050
【化１−３】
0005937058.tif 000051
（式中、以下が、使用される記号と添え字に適用される；
Ｘは、Ｃ=ＯまたはＳＯ２であり；
Ｗは、出現毎に同一であるか異なり、ＣＲまたはＮであり、ただし、環中の三個以下のＷは、Ｎであり；
Ｖは、ＮＲ、ＯまたはＳであり；
Ｚは、出現毎に同一であるか異なり、ＣＲまたはＮであり、
Ｅは、出現毎に同一であるか異なり、ＣＲ２、Ｃ=ＯまたはＮＲであり；
Ｒは、出現毎に同一であるか異なり、Ｈ、Ｄ、Ｆ、Ｃｌ、Ｂｒ、ＣＮ、Ｎ（Ａｒ１）２、Ｃ（=Ｏ）Ａｒ１、１〜１０個のＣ原子を有する直鎖アルキルもしくはアルコキシ基、３〜１０個のＣ原子を有する分岐あるいは環状アルキルもしくはアルコキシ基、２〜１０個のＣ原子を有するアルケニルもしくはアルキニル基（夫々は、１以上の基Ｒ１により置換されてよく、１以上の隣接しないＣＨ２基は、Ｏで置き代えられてよく、ここで、１以上のＨ原子は、ＤもしくはＦで置き代えられてよい。）、各場合に、１以上の基Ｒ１により置換されてよい５〜３０個の芳香族環原子を有する芳香族もしくは複素環式芳香族環構造、１以上の基Ｒ１で置換されてよい５〜３０個の芳香族環原子を有するアリールオキシもしくはヘテロアリールオキシ基またはこれらの構造の組み合わせより成る群から選ばれ；
Ｒ１は、出現毎に同一であるか異なり、Ｈ、Ｄ、Ｆ、Ｃｌ、Ｂｒ、Ｉ、ＣＮ、ＮＯ２、Ｎ（Ａｒ１）２、Ｎ（Ｒ２）２、Ｃ（=Ｏ）Ａｒ、Ｃ（=Ｏ）Ｒ２、Ｐ（=Ｏ）（Ａｒ１）２、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基、２〜４０個のＣ原子を有するアルケニルもしくはアルキニル基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、ここで、１以上のＨ原子は、Ｄ、Ｆ、Ｃｌ、Ｂｒ、Ｉ、ＣＮもしくはＮＯ２で置き代えられてよい。）または、各場合に、１以上の基Ｒ２により置換されてよい５〜６０個の芳香族環原子を有する芳香族もしくは複素環式芳香族環構造、１以上の基Ｒ２で置換されてよい５〜６０個の芳香族環原子を有するアリールオキシもしくはヘテロアリールオキシ基、またはこれらの構造の組み合わせより成る群から選ばれ；ここで、２個以上の隣接する置換基Ｒは、一以上の置換基Ｒ２により置換されてよいモノ環状あるいはポリ環状脂肪族、芳香族もしくは複素環式芳香族環構造を随意に形成してもよく；
Ｒ２は、Ｈ、Ｄ、Ｆ、ＣＮ、１〜２０個のＣ原子を有する脂肪族炭化水素基、５〜３０個の芳香族環原子を有する芳香族もしくは複素環式芳香族環構造であって、ここで、１以上のＨ原子は、Ｄ、Ｆ、Ｃｌ、Ｂｒ、ＩもしくはＣＮで置き代えられてよく、ここで、２個以上の隣接する置換基Ｒ２はモノ-あるいはポリ環状脂肪族、芳香族もしくは複素環式芳香族環構造を互いに形成してもよく；
Ａｒ１は、出現毎に同一であるか異なり、１以上の非芳香族基Ｒ２により置換されてよい５〜３０個の芳香族環原子を有する芳香族もしくは複素環式芳香族環構造であって；ここで、同じＮ原子もしくはＰ原子に結合する２個の基Ａｒ１は、単結合により、またはＮ（Ｒ２）、Ｃ（Ｒ２）２もしくはＯから選ばれるブリッジにより、互いに架橋されてもよい。）
【請求項２】
以下の式（１１ａ）〜（１４ａ）、（１８ａ）〜（２３ａ）、（２５ａ）〜（２８ａ）および（３２ａ）〜（３６ａ）の化合物から選ばれる、請求項１記載の化合物。
【化２−１】
0005937058.tif 000052
【化２−２】
0005937058.tif 000053
【化２−３】
0005937058.tif 000054
【化２−４】
0005937058.tif 000055
【化２−５】
0005937058.tif 000056
（式中、使用される記号は、請求項１の意味を有する。）
【請求項３】
以下の式（１１ｂ）〜（１４ｂ）、（１８ｂ）〜（２３ｂ）、（２５ｂ）〜（２８ｂ）および（３２ｂ）〜（３６ｂ）の化合物から選ばれる、請求項１または２記載の化合物。
【化３−１】
0005937058.tif 000057
【化３−２】
0005937058.tif 000058
【化３−３】
0005937058.tif 000059
【化３−４】
0005937058.tif 000060
【化３−５】
0005937058.tif 000061
（式中、使用される記号は、請求項１と２の意味を有する。）
【請求項４】
Ｒは、出現毎に同一であるか異なり、Ｈ、Ｄ、Ｆ、Ｃｌ、Ｂｒ、ＣＮ、Ｎ（Ａｒ１）２、Ｃ（=Ｏ）Ａｒ１、１〜１０個のＣ原子を有する直鎖アルキルもしくはアルコキシ基、３〜１０個のＣ原子を有する分岐あるいは環状アルキルもしくはアルコキシ基、２〜１０個のＣ原子を有するアルケニルもしくはアルキニル基（夫々は、１以上の基Ｒ１により置換されてよく、１以上の隣接しないＣＨ２基は、Ｏで置き代えられてよく、ここで、１以上のＨ原子は、ＤもしくはＦで置き代えられてよい。）、各場合に、１以上の基Ｒ１により置換されてよい５〜３０個の芳香族環原子を有する芳香族もしくは複素環式芳香族環構造、１以上の基Ｒ１で置換されてよい５〜３０個の芳香族環原子を有するアリールオキシもしくはヘテロアリールオキシ基またはこれらの構造の組み合わせより成る群から選ばれることを特徴とする、請求項１〜３何れか１項記載の化合物。
【請求項５】
シス-インドロカルバゾール誘導体の、オルト位置で、ハロゲンにより置換されたアリールもしくはへテロアリール誘導体および酸誘導体との反応による請求項１〜４何れか１項記載の化合物の製造方法であって、ここで、酸誘導体は、カルボン酸エステル、カルボン酸ハロゲン化物、スルホン酸ハロゲン化物、ホスフィニルハロゲン化物、ホスフィニルオキシハロゲン化物から選ばれる、方法。
【請求項６】
請求項１〜４何れか１項記載の化合物の、有機エレクトロルミネッセンス素子での使用。
【請求項７】
請求項１〜４何れか１項記載の少なくとも一つの化合物を含む電子素子であって、ここで、電子素子は、有機エレクトロルミネッセンス素子（ＯＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査器、有機光受容器、有機電場消光素子（Ｏ-ＦＱＤ）、発光電子化学電池（ＬＥＣ）、有機レーザーダイオード（Ｏ-ｌａｓｅｒ）および「有機プラスモン発光素子」より成る群から選ばれる、電子素子。
【請求項８】
請求項１〜４何れか１項記載の化合物が、蛍光もしくは燐光エミッターのためのマトリックス材料としておよび/または正孔障壁層中でおよび/または電子輸送層中でおよび/または電子障壁もしくは励起子障壁層中でおよび/または正孔輸送中で、使用されることを特徴とする、または、請求項１〜４何れか１項の化合物が、光学アウトカップリング層中で使用されることを特徴とする、請求項７記載の有機エレクトロルミネッセンス素子。
【発明の詳細な説明】
【技術分野】
【０００１】
本発明は、電子素子、特に、有機エレクトロルミネッセンス素子での使用のための材料に関する。
【０００２】
有機半導体が機能性材料として使用される有機エレクトロルミネセンス素子（ＯＬＥＤ）の構造は、たとえば、US 4539507、US 5151629、EP0676461およびWO98/27136に記載されている。ここで使用される発光材料は、蛍光発光ではなく燐光発光を示す有機金属錯体とますますなっている（M.A.aldo et al., Appl. Phys. Lett. 1999, 75, 4-6）。量子力学的理由により、エネルギーとパワー効率における４倍までの増加が、燐光発光エミッターとして有機金属化合物を使用して可能である。しかしながら、一般的に、ＯＬＥＤ、特に、三重項発光（燐光）を示すＯＬＥＤにおいて、たとえば、効率、駆動電圧および寿命に関して、改善に対する必要性が未だ存在する。これは、比較的短い波長範囲で、たとえば、緑色で発光するＯＬＥＤに、特に、あてはまる。
【０００３】
燐光ＯＬＥＤの特性は、使用される三重項エミッターによってのみ決定されるのではない。ここで、特に、マトリックス材料、正孔障壁材料、電子輸送材料、正孔輸送材料および電子-あるいは励起子障壁材料等に使用されるその他の材料も、特に重要である。そこで、これら材料における改善は、ＯＬＥＤ特性に顕著な改善をももたらすことができる。蛍光ＯＬＥＤのためのこれら材料における改善に対する必要性が、また、未だに存在する。
【０００４】
先行技術にしたがうと、ケトン（たとえば、WO 2004/093207もしくはWO 2010/006680にしたがう）またはホスフィンオキシド（たとえば、WO 2005/003253にしたがう）は、特に、燐光エミッターのためのマトリックス材料として使用される。しかしながら、他のマトリックス材料の場合のように、これらマトリックス材料の使用について、特に、素子の効率と寿命に関して、改善の必要性が未だ存在する。
【０００５】
先行技術にしたがうと、カルバゾール誘導体（たとえば、WO2005/039246、 US2005/0069729、JP2004/288381、EP 1205527もしくはWO 2008/086851にしたがう）またはインドロカルバゾール誘導体（たとえば、WO 2007/063754もしくはWO 2008/056746にしたがう）が、さらに、有機エレクトロルミネッセンス素子における燐光エミッターのためのマトリックス材料として使用される。これらは、非常に酸化に対して敏感であり、材料の精製と貯蔵およびその材料を含む溶液の長期の安定性を損なうことが多い。ここで、効率、寿命と材料の安定性に関して、同様に改善が望まれる
本発明の目的は、蛍光もしくは燐光ＯＬＥＤ、特に、燐光ＯＬＥＤにおける、たとえば、マトリックス材料としてまたは正孔輸送/電子障壁材料としてまたは励起子障壁材料として、または電子輸送あるいは正孔障壁材料としての使用に適している化合物を提供することである。特に、本発明の目的は、緑色および赤色のみならず青色燐光ＯＬＥＤのために適するマトリックス材料を提供することである。
【０００６】
驚くべきことに、以下でより詳細に説明される化合物が、この目的を達成し、特に、寿命、効率と駆動電圧に関して、有機エレクトロルミネッセンス素子における顕著な改善をもたらすことが見出された。これは、特に、赤色および緑色燐光エレクトロルミネッセンス素子、特に、マトリックス材料としての本発明による化合物の使用についてあてはまる。本発明の材料は、さらに、その溶液中の改善された酸化安定性と高温安定性により特徴づけられる。したがって、本発明は、これら材料とこの型の化合物を含む有機エレクトロルミネッセンス素子に関する。
【０００７】
本発明は、以下の式（１）の化合物に関する。
【化１】
0005937058.tif 000002
【０００８】
式中、以下が、使用される記号と添え字に適用される；
Ｘは、Ｃ=Ｏ、Ｃ（Ｒ）２、ＮＲ、Ｏ、Ｓ、Ｃ=Ｓ、Ｃ=ＮＲ、Ｃ=Ｃ（Ｒ）２、Ｓｉ（Ｒ）２、ＢＲ、ＰＲ、Ｐ（=Ｏ）Ｒ、ＳＯまたはＳＯ２であり；
Ｙは、同一であるか異なり、以下に定義されるとおりのＷであり、またはＮＲ、ＯまたはＳであり、ただし、基Ｅが基Ｙに結合するならば、Ｙ＝Ｃであり；
Ｗは、出現毎に同一であるか異なり、ＣＲまたはＮであり、ただし、環中の三個以下のＷは、Ｎであり、さらに、ただし、基Ｅがこの基Ｗに結合するならば、Ｗ＝Ｃであり；
Ｚは、出現毎に同一であるか異なり、ＣＲまたはＮであり；または、二個の隣接する基Ｚは、式（２）の基であり、
【化２】
0005937058.tif 000003
【０００９】
式中、破線の結合は、この単位の連結を示し；
Ｅは、出現毎に同一であるか異なり、単結合、Ｃ（Ｒ）２、ＮＲ、Ｏ、Ｓ、Ｃ=Ｏ、Ｃ=Ｓ、Ｃ=ＮＲ、Ｃ=Ｃ（Ｒ）２、Ｓｉ（Ｒ）２、ＢＲ、ＰＲ、Ｐ（=Ｏ）Ｒ、ＳＯまたはＳＯ２であり；
Ａｒは、基Ｙと二個の炭素原子と一緒になって、１以上の基Ｒで置換されてよい５〜３０個の芳香族環原子を有するアリールもしくはヘテロアリール基であり、
Ａは、ｍ＝ｎ＝０ならば、Ｒであり、また、一方の添え字ｍまたはｎ＝１で、他方の添え字ｍまたはｎ＝０ならば、各場合にＲで置換されてよい５〜３０個の芳香族環原子を有するアリールもしくはヘテロアリール基または-ＣＲ=ＣＲ-、-ＣＲ=Ｎ-もしくは-Ｎ=Ｎ-であり、添え字ｍ＝ｎ＝１ならば、各場合にＲで置換されてよい５〜３０個の芳香族環原子を有するアリールもしくはヘテロアリール基であり；
Ｒは、出現毎に同一であるか異なり、Ｈ、Ｄ、Ｆ、Ｃｌ、Ｂｒ、Ｉ、ＣＮ、ＮＯ２、Ｎ（Ａｒ１）２、Ｎ（Ｒ１）２、Ｃ（=Ｏ）Ａｒ１、Ｃ（=Ｏ）Ｒ１、Ｐ（=Ｏ）（Ａｒ１）２、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基、２〜４０個のＣ原子を有するアルケニルもしくはアルキニル基（夫々は、１以上の基Ｒ１により置換されてよく、１以上の隣接しないＣＨ２基は、Ｒ１Ｃ=ＣＲ１、Ｃ≡Ｃ、Ｓｉ（Ｒ１）２、Ｇｅ（Ｒ１）２、Ｓｎ（Ｒ１）２、Ｃ=Ｏ、Ｃ=Ｓ、Ｃ=Ｓｅ、Ｃ=ＮＲ１、Ｐ（=Ｏ）（Ｒ１）、ＳＯ、ＳＯ２、ＮＲ１、Ｏ、ＳもしくはＣＯＮＲ１で置き代えられてよく、ここで、１以上のＨ原子は、Ｄ、Ｆ、Ｃｌ、Ｂｒ、Ｉ、ＣＮもしくはＮＯ２で置き代えられてよい。）、各場合に、１以上の基Ｒ１により置換されてよい５〜８０個、好ましくは、５〜６０個の芳香族環原子を有する芳香族もしくは複素環式芳香族環構造、１以上の基Ｒ１で置換されてよい５〜６０個の芳香族環原子を有するアリールオキシもしくはヘテロアリールオキシ基またはこれらの構造の組み合わせより成る群から選ばれ；ここで、２個以上の隣接する置換基Ｒは、一以上の置換基Ｒ１により置換されてよいモノ環状あるいはポリ環状脂肪族、芳香族もしくは複素環式芳香族環構造を随意に形成してもよく；
Ｒ１は、出現毎に同一であるか異なり、Ｈ、Ｄ、Ｆ、Ｃｌ、Ｂｒ、Ｉ、ＣＮ、ＮＯ２、Ｎ（Ａｒ１）２、Ｎ（Ｒ２）２、Ｃ（=Ｏ）Ａｒ、Ｃ（=Ｏ）Ｒ２、Ｐ（=Ｏ）（Ａｒ１）２、１〜４０個のＣ原子を有する直鎖アルキル、アルコキシもしくはチオアルコキシ基、３〜４０個のＣ原子を有する分岐あるいは環状アルキル、アルコキシもしくはチオアルコキシ基、２〜４０個のＣ原子を有するアルケニルもしくはアルキニル基（夫々は、１以上の基Ｒ２により置換されてよく、１以上の隣接しないＣＨ２基は、Ｒ２Ｃ=ＣＲ２、Ｃ≡Ｃ、Ｓｉ（Ｒ２）２、Ｇｅ（Ｒ２）２、Ｓｎ（Ｒ２）２、Ｃ=Ｏ、Ｃ=Ｓ、Ｃ=Ｓｅ、Ｃ=ＮＲ２、Ｐ（=Ｏ）（Ｒ２）、ＳＯ、ＳＯ２、ＮＲ２、Ｏ、ＳもしくはＣＯＮＲ２で置き代えられてよく、ここで、１以上のＨ原子は、Ｄ、Ｆ、Ｃｌ、Ｂｒ、Ｉ、ＣＮもしくはＮＯ２で置き代えられてよい。）、各場合に、１以上の基Ｒ２により置換されてよい５〜６０個の芳香族環原子を有する芳香族もしくは複素環式芳香族環構造、１以上の基Ｒ２で置換されてよい５〜６０個の芳香族環原子を有するアリールオキシもしくはヘテロアリールオキシ基、またはこれらの構造の組み合わせより成る群から選ばれ；ここで、２個以上の隣接する置換基Ｒは、一以上の置換基Ｒ２により置換されてよいモノ環状あるいはポリ環状脂肪族、芳香族もしくは複素環式芳香族環構造を随意に形成してもよく；
Ｒ２は、Ｈ、Ｄ、Ｆ、ＣＮ、１〜２０個のＣ原子を有する脂肪族炭化水素基、５〜３０個の芳香族環原子を有する芳香族もしくは複素環式芳香族環構造であって、ここで、１以上のＨ原子は、Ｄ、Ｆ、Ｃｌ、Ｂｒ、ＩもしくはＣＮで置き代えられてよく、ここで、２個以上の隣接する置換基Ｒ２はモノ-あるいはポリ環状脂肪族、芳香族もしくは複素環式芳香族環構造を互いに形成してもよく；
Ａｒ１は、出現毎に同一であるか異なり、１以上の非芳香族基Ｒ２により置換されてよい５〜３０個の芳香族環原子を有する芳香族もしくは複素環式芳香族環構造であって；ここで、同じＮ原子もしくはＰ原子に結合する２個の基Ａｒ１は、単結合により、または、Ｎ（Ｒ２）、Ｃ（Ｒ２）２もしくはＯから選ばれるブリッジにより、互いに架橋されてもよく；
ｍ、ｎは、出現毎に同一であるか異なり、０または１であり、ここで、ｍ＝０に対しては、基Ｅに代えて、基Ｒが、Ａに結合し、ここで、ｎ＝０に対しては、基Ｅに代えて、基Ｒが、Ａに結合し
ｐは、０または１であり、ここで、ｐ＝０に対しては、基Ｚ=Ｚに代えて、基Ｒが、炭素原子の各々とＷに結合し、ただし、ｍ＝ｎ＝０ならば、ｐ=１である。
【００１０】
本発明の意味でのアリール基は、６〜６０個のＣ原子を含む；本発明の意味でのヘテロアリール基は、２〜６０個のＣ原子と少なくとも１個のヘテロ原子を含むが、ただし、Ｃ原子とヘテロ原子の合計は少なくとも５個である。ヘテロ原子は、好ましくは、Ｎ、Ｏおよび/またはＳから選ばれる。ここで、アリール基もしくはヘテロアリール基は、単純な芳香族環、すなわちベンゼン、または、単純な複素環式芳香族環、例えば、ピリジン、ピリミジン、チオフェン等、または、縮合アリールもしくはヘテロリール基、例えば、ナフタレン、アントラセン、フェナントレン、キノリン、イソキノリン等の何れかを意味するものと解される。たとえば、ビフェニル等の単結合により互いに結合した芳香族環は、アリールもしくはヘテロリール基を指すのではなく、逆に、芳香族環構造を指す。
【００１１】
本発明の意味での芳香族環構造は、６〜８０個のＣ原子を環構造中に含む。本発明の意味での複素環式芳香族環構造は、２〜６０個のＣ原子と少なくとも１個のヘテロ原子を環構造中に含むが、但し、Ｃ原子とヘテロ原子の合計は少なくとも５個である。ヘテロ原子は、好ましくは、Ｎ、Ｏおよび/またはＳから選ばれる。本発明の意味での芳香族もしくは複素環式芳香族環構造は、必ずしもアリール基もしくはヘテロアリール基のみを含む構造ではなく、その代わりに、加えて、複数のアリール基もしくはヘテロアリール基は、例えば、ｓｐ３-混成Ｃ、ＮあるいはＯ原子のような非芳香族単位（Ｈ以外の原子は、好ましくは、１０％より少ない）により中断されていてもよい構造を意味するものと解される。したがって、たとえば、フルオレン、9,9’-スピロビフルオレン、9,9-ジアリールフルオレン、トリアリールアミン、ジアリールエーテル、スチルベン等のような構造も、二個以上のアリール基が、たとえば、短いアルキル基により連結される構造であることから、本発明の意味での芳香族環構造を意味するものと解される。
【００１２】
本発明の目的のために、脂肪族炭化水素基またはアルキル基またはアルケニル基またはアルキニル基は、典型的には、１〜４０個または１〜２０個のＣ原子を含んでもよく、ここで、加えて、個々のＨ原子もしくはＣＨ２基は、上記言及した基により置換されていてよく、好ましくは、基メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、ネオペンチル、シクロペンチル、ｎ-ヘキシル、ネオヘキシル、シクロヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニル、ヘプチニルおよびオクチニルを意味するものと解される。１〜４０個のＣ原子を有するアルコキシ基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、n-ペントキシ、s-ペントキシ、２-メチルブトキシ、n-ヘキソキシ、シクロヘキシルオキシ、n-ヘプトキシ、シクロヘプチルオキシ、n-オクチルオキシ、シクロオクチルオキシ、2-エチルヘキシルオキシ、ペンタフルオロエトキシまたは2,2,2-トリフルオロエトキシを意味するものと解される。１〜４０個のＣ原子を有するチオアルキル基は、特に、メチルチオ、エチルチオ、ｎ-プロピルチオ、ｉ-プロピルチオ、ｎ-ブチルチオ、ｉ-ブチルチオ、ｓ-ブチルチオ、ｔ-ブチルチオ、ｎ-ペンチルチオ、ｓ-ペンチルチオ、ｎ-ヘキシルチオ、シクロヘキシルチオ、ｎ-ヘプチチオル、シクロヘプチルチオ、ｎ-オクチルチオ、シクロオクチルチオ、2-エチルヘキシルチオ、トリフルオロメチルチオ、ペンタフルオロエチルチオ、2,2,2-トリフルオロエチルチオ、エテニルチオ、プロペニルチオ、ブテニチオル、ペンテニルチオ、シクロペンテニルチオ、ヘキセニルチオ、シクロヘキセニルチオ、ヘプテニルチオ、シクロヘプテニルチオ、オクテニルチオ、シクロオクテニルチオ、エチニルチオ、プロピニルチオ、ブチニルチオ、ペンチニルチオ、ヘキシニルチオ、ヘプチニルチオまたはオクチニルチオを意味するものと解される。一般的に、本発明にしたがうアルキル、アルコキシあるいはチオアルキル基は、直鎖、分岐あるいは環状であってよく、一以上の隣接しないＣＨ２基は、上記した言及した基により置き代えられてよく、さらに、１以上のＨ原子は、Ｄ、Ｆ、Ｃｌ、Ｂｒ、Ｉ、ＣＮもしくはＮＯ２、好ましくは、Ｆ、ＣｌもしくはＣＮで、さらに、好ましくは、ＦもしくはＣＮで、特に、好ましくは、ＣＮで置き代えられてよい。
【００１３】
５〜８０個の芳香族環原子を有する芳香族もしくは複素環式芳香族環構造は、各場合に、上記基Ｒ２または炭化水素基で置換されてよく、芳香族もしくは複素環式芳香族環構造上で任意の所望の位置を介して連結してもよく、特に、ベンゼン、ナフタレン、アントラセン、ベンズアントラセン、フェナントレン、ピレン、クリセン、ペリレン、フルオランセン、ナフタセン、ペンタセン、ベンゾピレン、ビフェニル、ビフェニレン、ターフェニル、ターフェニレン、フルオレン、スピロビフルオレン、ジヒドロフェナントレン、ジヒドロピレン、テトラヒドロピレン、シス-もしくはトランス-インデノフルオレン、シス-もしくはトランス-インデノカルバゾール、シス-もしくはトランス-インドロカルバゾール、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ヘキサアザトリフェニレン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザペリレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基またはこれら構造の組み合わせから誘導される基を意味するものと解される。
【００１４】
本発明の好ましい具体例では、Ｘは、Ｃ=Ｏ、ＣＲ２、Ｓ、ＯまたはＳＯ２、特に、好ましくは、Ｃ=ＯまたはＳＯ２である。
【００１５】
本発明のさらに好ましい具体例では、Ｅは、出現毎に同一であるか異なり、単結合、ＣＲ２、Ｃ=Ｏ、ＮＲ、ＯまたはＳ、特に、好ましくは、単結合、ＣＲ２、Ｃ=ＯまたはＮＲ、非常に、特に、好ましくは、単結合、ＣＲ２またはＣ=Ｏ、特に、単結合である。
【００１６】
本発明のなおさらに好ましい具体例では、Ａは、各場合に、一以上の基Ｒで置換されてよい５〜１６個、特に、５〜１０個の芳香族環原子を有するアリールもしくはヘテロアリール基であるか、または式-ＣＲ=ＣＲ-、-ＣＲ=Ｎ-もしくは-Ｎ=Ｎ-である。
【００１７】
本発明の、特に、好ましい具体例では、Ａは、以下の式（３）、（４）、（５）または（６）の一つの基である。
【化３】
0005937058.tif 000004
【００１８】
式中、破線の結合は、Ｎへの連結を示し、＊は、基Ｅが存在するならば、Ｅへの連結位置を示し、Ｗは、上記の意味を有し、ここで、基Ｅがこの位置で結合するならば、ＷはＣである。さらに、Ｖは、ＮＲ、ＯまたはＳである。
【００１９】
本発明のさらに好ましい具体例では、式（１）の五員環中の単位Ｚ=Ｚは、上記式（２）の基である。さらに、式（１）の六員環中の単位Ｚ=Ｚは、好ましくは、-ＣＲ=ＣＲ-または-ＣＲ=Ｎ-、特に、-ＣＲ=ＣＲ-である。
【００２０】
本発明のさらに好ましい具体例では、Ａｒは、以下の式（７）、（８）、（９）または（１０）の一つの基である。
【化４】
0005937058.tif 000005
【００２１】
式中、破線の結合は、Ｎへの連結を示し、＃は、Ｘへの連結位置を示し、＊は、基Ｅが存在するならば、Ｅへの連結位置を示し、ＷとＶは、上記の意味を有し、ここで、基Ｅがこの位置で結合するならば、ＷはＣである。
【００２２】
本発明のなおさらに好ましい具体例では、少なくとも一つの添え字ｍまたはｎ＝１である。特に、好ましくは、ｍ＋ｎ＝１である。
【００２３】
本発明のなおさらに好ましい具体例では、添え字ｐ＝１である。
【００２４】
本発明の、特に、好ましい具体例では、上記選好は同時に生じる。したがって、特に、好ましいのは、以下が適用される式（１）の化合物である：
Ｘは、Ｃ=Ｏ、ＣＲ２、Ｓ、ＯまたはＳＯ２であり；
Ｅは、出現毎に同一であるか異なり、単結合、ＣＲ２、Ｃ=Ｏ、ＮＲ、ＯまたはＳであり；
Ａは、各場合に、一以上のＲで置換されてよい５〜１６個の芳香族環原子を有するアリールもしくはヘテロアリール基または基-ＣＲ=ＣＲ-、-ＣＲ=Ｎ-もしくは-Ｎ=Ｎ-であり；
Ｚ=Ｚは、五員環中で、上記の式（２）の基であり；
Ａｒは、以下の式（７）〜（１０）の一つの基であり；
【化５】
0005937058.tif 000006
【００２５】
式中、破線の結合は、Ｎへの連結を示し、＃は、Ｘへの連結位置を示し、＊は、基Ｅが存在するならば、Ｅへの連結位置を示し、Ｗは、上記の意味を有し、ここで、基Ｅがこの位置で結合するならば、ＷはＣであり；さらに、Ｖは、ＮＲ、Ｏ、ＳまたはＣＲ２であり、
ｍ、ｎは、出現毎に同一であるか異なり、０または１であり、ここで、少なくとも一つの添え字ｍまたはｎ＝１である。
【００２６】
本発明の、非常に、特に、好ましい具体例では、以下が、式（１）の化合物に適用される。
【００２７】
Ｘは、Ｃ=ＯまたはＳＯ２であり；
Ｅは、出現毎に同一であるか異なり、単結合、ＣＲ２、Ｃ=ＯまたはＮＲ、好ましくは、ＣＲ２またはＣ=Ｏ、特に、好ましくは、単結合であり；
Ａは、以下の式（３）〜（６）の一つの基であり、
【化６】
0005937058.tif 000007
【００２８】
式中、破線の結合は、Ｙ＊への連結を示し、＊は、基Ｅが存在するならば、Ｅへの連結位置を示し、ＷとＶは、上記の意味を有し、ここで、基Ｅがこの位置で結合するならば、ＷはＣであり；
Ｚ=Ｚは、式（１）の五員環中で、上記の式（２）の基でありおよび式（１）の六員環中で、-ＣＲ=ＣＲ-または-ＣＲ=Ｎであり；
Ａｒは、上記式（７）〜（１０）の一つの基であり；
ｍ、ｎは、同一であるか異なり、０または１であり、ｍ＋ｎ＝１であり、
ｐは、１である。
【００２９】
したがって、本発明の、特に、好ましい具体例は、以下の式（１１）〜（３７）の化合物である。
【化７−１】
0005937058.tif 000008
【化７−２】
0005937058.tif 000009
【００３０】
式中、使用される記号は上記の意味を有する。
【００３１】
式（１１）〜（３７）の化合物のさらに好ましい具体例では、環毎の一つの記号ＷまたはＺの最大の合計は、Ｎであり、残る記号ＷとＺはＣＲである。本発明の特に、好ましい具体例では、すべての記ＷとＺは、ＣＲである。したがって、特に、好ましいのは、以下の式（１１ａ）〜（３７ａ）の化合物である。
【化８−１】
0005937058.tif 000010
【化８−２】
0005937058.tif 000011
【化８−３】
0005937058.tif 000012
【化８−４】
0005937058.tif 000013
【００３２】
式中、使用される記号は、上記の意味を有する。
【００３３】
非常に、特に、好ましいのは、以下の式（１１ｂ）〜（３７ｂ）の化合物である。
【化９−１】
0005937058.tif 000014
【化９−２】
0005937058.tif 000015
【化９−３】
0005937058.tif 000016
【化９−４】
0005937058.tif 000017
【００３４】
式中、使用される記号は、上記の意味を有する。
【００３５】
特に、好ましいのは、以下の式（１１ｃ）〜（３７ｃ）の化合物である。
【化１０−１】
0005937058.tif 000018
【化１０−２】
0005937058.tif 000019
【化１０−３】
0005937058.tif 000020
【００３６】
式中、使用される記号は、上記の意味を有する。
【００３７】
式（１１ａ）〜（３７ｃ）において、Ｘは、Ｃ=ＯまたはＳＯ２である。
【００３８】
さらに、式（１１ａ）〜（３７ｃ）において、Ｅは、好ましくは、ＣＲ２、Ｃ=ＯまたはＮＲである。
【００３９】
式（１１ａ）〜（３７ｃ）において、特に、好ましくは、Ｘは、Ｃ=ＯまたはＳＯ２であり、同時に、Ｅは、ＣＲ２、Ｃ=ＯまたはＮＲである。
【００４０】
本発明の、好ましい具体例では、上記式のＲは、出現毎に同一であるか異なり、Ｈ、Ｄ、Ｆ、Ｃｌ、Ｂｒ、ＣＮ、Ｎ（Ａｒ１）２、Ｃ（=Ｏ）Ａｒ１、１〜１０個のＣ原子を有する直鎖アルキルもしくはアルコキシ基、３〜１０個のＣ原子を有する分岐あるいは環状アルキルもしくはアルコキシ基、２〜１０個のＣ原子を有するアルケニルもしくはアルキニル基（夫々は、１以上の基Ｒ１により置換されてよく、１以上の隣接しないＣＨ２基は、Ｏで置き代えられてよく、ここで、１以上のＨ原子は、ＤもしくはＦで置き代えられてよい。）、各場合に、１以上の基Ｒ１により置換されてよい５〜３０個の芳香族環原子を有する芳香族もしくは複素環式芳香族環構造、１以上の基Ｒ１で置換されてよい５〜３０個の芳香族環原子を有するアリールオキシもしくはヘテロアリールオキシ基またはこれらの構造の組み合わせより成る群から選ばれる。
【００４１】
本発明の、特に、好ましい具体例では、上記式のＲは、出現毎に同一であるか異なり、Ｈ、Ｄ、Ｆ、Ｃｌ、Ｂｒ、ＣＮ、１〜１０個のＣ原子を有する直鎖アルキル基、３〜１０個のＣ原子を有する分岐あるいは環状アルキル基（夫々は、１以上の基Ｒ１により置換されてよく、１以上のＨ原子は、ＤもしくはＦで置き代えられてよい。）、各場合に、１以上の基Ｒ１により置換されてよい５〜１８個の芳香族環原子を有する芳香族もしくは複素環式芳香族環構造またはこれらの構造の組み合わせより成る群から選ばれる。
【００４２】
真空蒸発により加工される化合物に対してアルキル基は、好ましくは、４個以下のＣ原子、特に、好ましくは、１個以下のＣ原子を有する。溶液から加工される化合物に対しては、１０個までのＣ原子を有するアルキル基により置換されるか、オリゴアリーレン基、たとえば、オルト-、メタ-、パラ-もしくは分岐ターフェニル基により置換された化合物が適切でもある。
【００４３】
上記に示された具体例にしたがう好ましい化合物または有機電子素子に、好ましくは、使用することのできる化合物は、以下の構造の化合物である。
【化１１−１】
0005937058.tif 000021
【化１１−２】
0005937058.tif 000022
【化１１−３】
0005937058.tif 000023
【化１１−４】
0005937058.tif 000024
【化１１−５】
0005937058.tif 000025
【化１１−６】
0005937058.tif 000026
【００４４】
本発明による化合物は、スキーム１〜８に図解して示されるように、当業者に知られた合成工程により調製することができる。ここで、合成は、シス-インドロカルバゾールまたは関連誘導体から出発して実行され、その合成は当業者に知られている（たとえば、Chemistry Letters 2005, 34(11), 1500-1501; Tetrahedron Letters 2009, 50(13), 1469-1471; Khimiya Geterotsiklichenskikh Soedinenii 1985, (9), 1222-1224）。
【００４５】
ここで、可能な合成は、スキーム１に示されるとおりの、銅および銅（I）塩の存在下でのシス-インドロカルバゾールまたは関連誘導体の、オルト−ハロ安息香酸エステルとの反応であり、ここで、ハロゲンは、好ましくは、ヨウ素である。
【００４６】
スキーム１
【化１２】
0005937058.tif 000027
【００４７】
ここで、さらに可能な合成は、シス-インドロカルバゾールまたは関連誘導体の、オルト−ハロ安息香酸塩化物との反応であり、ここで、ハロゲンは、好ましくは、ヨウ素である。ここで、最初の工程で、酸塩化物は、二個の窒素原子のうちの一つと反応し、さらなる工程で、ハロゲンは、スキーム２に示されるとおりの、銅および銅（I）塩の存在下で、第２の窒素原子と反応する。
【００４８】
スキーム２
【化１３】
0005937058.tif 000028
【００４９】
ＳＯ２ブリッジが、シス-インドロカルバゾールまたは関連誘導体をオルト−ハロスルホン酸塩化物と反応させることにより導入され、ここで、ハロゲンは、好ましくは、ヨウ素である。ここで、最初の工程で、スルホン酸塩化物は、二個の窒素原子のうちの一つと反応し、さらなる工程で、ハロゲンは、スキーム３に示されるとおりの、銅および銅（I）塩の存在下で第２の窒素原子と反応する。
【００５０】
スキーム３
【化１４】
0005937058.tif 000029
【００５１】
ＣＲ２ブリッジが、シス-インドロカルバゾールまたは関連誘導体をオルト−ハロ安息香酸塩化物と反応させることにより導入され、ここで、ハロゲンは、好ましくは、ヨウ素である。ここで、最初の工程で、ベンジル塩化物は、二個の窒素原子のうちの一つと反応し、さらなる工程で、ハロゲンは、スキーム４に示されるとおりの、銅および銅（I）塩の存在下で第２の窒素原子と反応する。
【００５２】
スキーム４
【化１５】
0005937058.tif 000030
【００５３】
燐ブリッジが、シス-インドロカルバゾールまたは関連誘導体をオルト−ハロホスフィニル塩化物と反応させることにより導入され、ここで、ハロゲンは、好ましくは、ヨウ素である。ここで、最初の工程で、ホスフィニル塩化物は、二個の窒素原子のうちの一つと反応し、さらなる工程で、ハロゲンは、スキーム５に示されるとおりの、銅および銅（I）塩の存在下で第２の窒素原子と反応する。ホスフィンオキシドブリッジは、ホスフィニル塩化物との反応により同様に導入することができる。
【化１６】
0005937058.tif 000031
【００５４】
スキーム５
インドロカルバゾールから直接誘導されないが、他の基Ｅを含む、本発明のさらなる誘導体の合成は、スキーム６〜スキーム８で、図式的に示される。
【００５５】
スキーム６
【化１７】
0005937058.tif 000032
【００５６】
スキーム７
【化１８】
0005937058.tif 000033
【００５７】
スキーム８
【化１９】
0005937058.tif 000034
【００５８】
したがって、本発明は、さらに、シス-インドロカルバゾール誘導体の、オルト位置で、ハロゲン、好ましくは、ヨウ素により置換されたアリールもしくはへテロアリール誘導体および酸誘導体との反応による式（１）の化合物の製造方法である。ここで、酸誘導体は、好ましくは、カルボン酸エステル、カルボン酸ハロゲン化物、スルホン酸ハロゲン化物、ホスフィニルハロゲン化物、ホスフィニルオキシハロゲン化物である。
【００５９】
上記記載の本発明による化合物、特に、臭素、沃素、塩素、ボロン酸あるいはボロン酸エステル等の反応性脱離基により、または、オレフィンもしくはオキセタン等の反応性重合可能基により置換された化合物は、対応するオリゴマー、デンドリマーまたはポリマーの調製のためのモノマーとして使用することもできる。ここで、オリゴマー化またはポリマー化は、好ましくは、ハロゲン官能基もしくはボロン酸官能基を介してまたは重合可能基を介して実行することができる。さらに、この型の基を介してポリマーを架橋結合することもさらに可能である。本発明による化合物とポリマーは、架橋結合層または非架橋結合層として使用することができる。
【００６０】
したがって、本発明は、さらに、一以上の上記言及した本発明による化合物を含むオリゴマー、ポリマーまたはデンドリマーに関し、一以上の結合は、本発明による化合物からポリマー、オリゴマーまたはデンドリマーへと存在する。したがって、本発明による化合物の結合に応じて、これは、オリゴマーもしくはポリマーの側鎖を生成するか、または主鎖中で結合する。ポリマー、オリゴマーまたはデンドリマーは、共役、部分共役もしくは非共役であってよい。オリゴマーまたはポリマーは、直鎖、分岐鎖もしくは樹状であってよい。上記記載したとおりの同じ選好が、オリゴマー、デンドリマーおよびポリマー中の本発明による化合物の繰り返し単位にあてはまる。
【００６１】
オリゴマーまたはポリマーの調製のために、本発明によるモノマーは、さらなるモノマーとホモ重合するか共重合する。好ましいホモポリマーまたはコポリマーは、式（１）の単位または上記好ましい具体例が、０．０１〜９９．９モル％、好ましくは、５〜９０モル％、特に、好ましくは、２０〜８０モル％の割合で存在する。ポリマー骨格を形成する適切で好ましいコモノマーは、フルオレン（たとえば、EP842208もしくはWO2000/22026にしたがう）、スピロビフルオレン（たとえば、EP707020、EP894107もしくはWO2006/061181にしたがう）、パラ-フェニレン（たとえば、WO92/18552にしたがう）、カルバゾール（たとえば、WO2004/070772もしくはWO2004/113468にしたがう）、チオフェン（たとえば、EP1028136にしたがう）、ジヒドロフェナントレン（たとえば、WO 2005/014689にしたがう）、シス-およびトランス-インデノフルオレン（たとえば、WO2004/041901もしくはWO2004/113412にしたがう）、ケトン（たとえば、WO2005/040302にしたがう）、フェナントレン（たとえば、WO2005/104264もしくはWO0207/017066にしたがう）または複数のこれらの単位から選ばれる。ポリマー、オリゴマーおよびデンドリマーは、さらなる単位、たとえば、正孔輸送単位、特に、トリアリールアミン系のもの、および/または電子輸送単位をも含んでもよい。さらに、ポリマーは、共重合された、またはブレンドとして混合されたかのいずれかの形態で三重項エミッターを含んでもよい。式（１）の単位または上記好ましい具体例と三重項エミッターの組み合わせは、的確に特に良好な結果を生じる。
【００６２】
さらに、式（１）の化合物または上記好ましい具体例は、さらに官能化され、そのため拡張された構造に変換されてもよい。ここで、言及されてもよい反応は、スズキ法によるアリールボロン酸との、またはハートウイッグ-ブーフバルト法による一級あるいは二級アミンとの反応である。したがって、式（１）の化合物または上記好ましい具体例は、燐光金属錯体に直接、または他の金属錯体にも結合することもできる。
【００６３】
本発明の化合物は、電子素子での使用に適している。ここで、電子素子は、少なくとも一つの有機化合物を含む少なくとも一つの層を含む素子を意味するものと解される。しかしながら、ここで、素子は、無機材料または無機材料から完全に構築された層をも含んでもよい。
【００６４】
したがって、本発明は、さらに、本発明の化合物の電子素子での、特に、有機エレクトロルミネッセンス素子での使用に関する。
【００６５】
したがって、本発明は、さらになお、少なくとも一つの上記言及した本発明の化合物を含む電子素子に関する。上述した選好は、同様に、電子素子にあてはまる。
【００６６】
電子素子は、好ましくは、有機エレクトロルミネセンス素子（ＯＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、有機光学検査素子、有機光受容器、有機電場消光素子（Ｏ-ＦＱＤ）、発光電子化学電池（ＬＥＣ）および有機レーザーダイオード（Ｏ-ｌａｓｅｒ）および「有機プラズモン発光素子」（D. M. Koller et al., Nature Photonics 2008, 1-4)より成る群から選ばれるが、好ましくは、有機エレクトロルミネセンス素子（ＯＬＥＤ）、特に、好ましくは、燐光ＯＬＥＤである。
【００６７】
有機エレクトロルミネセンス素子は、カソード、アノードおよび少なくとも一つの発光層を含む。これらの層とは別に、さらなる層、たとえば、各場合に、一以上の正孔注入層、正孔輸送層、正孔障壁層、電子輸送層、電子注入層、励起子障壁層、電子障壁層および/または電荷生成層をも含んでもよい。たとえば、励起子障壁機能を有する中間層も、同様に二個の発光層の間に導入することもできる。しかしながら、これらの層の夫々は、必ずしも存在する必要がないことに留意する必要がある。ここで、有機エレクトロルミネセンス素子は、一つの発光層または複数の発光層を含んでもよい。複数の発光層が存在するならば、これらは、好ましくは、３８０ｎｍ〜７５０ｎｍ間に全体で複数の最大発光を有し、全体として、白色発光が生じるものであり、換言すれば、蛍光若しくは燐光を発することができる種々の発光化合物が、発光層に使用される。特に、好ましいのは、３個の発光層を有する構造であり、ここで、その３層は、青色、緑色及びオレンジ色もしくは赤色発光を呈する（基本構造については、例えば、WO 2005/011013参照。）。
【００６８】
上記示される具体例にしたがう本発明による化合物は、その正確な構造に応じて、種々の層に使用することができる。好ましいものは、式（１）の化合物または上記好ましい具体例を、その正確な置換に応じて、蛍光もしくは燐光エミッター、特に、燐光エミッターのためのマトリックス材料として、および/または正孔障壁層中および/または電子輸送層中におよび/または電子障壁層もしくは励起子障壁層中におよび/または正孔輸送層中に含む有機エレクトロルミネッセンス素子である。上記に示される好ましい具体例は、有機電子素子中での材料の使用にもあてはまる。
【００６９】
本発明のさらなる具体例では、有機エレクトロルミネッセンス素子は、式（１）の化合物または上記好ましい具体例を光学アウトカップリング層中に含む。ここで、光学アウトカップリング層は、光のアウトカップリングを改善するために、アノードとカソードとの間に位置せずに、実際の素子の外側の電極、たとえば、電極と基板との間に適用される層を意味するものと解される。
【００７０】
本発明の好ましい具体例では、式（１）の化合物または上記好ましい具体例は、発光層中で、蛍光もしくは燐光化合物、特に、燐光化合物のためのマトリックス材料として使用される。ここで、有機エレクトロルミネッセンス素子は、一つの発光層もしくは複数の発光層を含み、ここで、少なくとも一つの発光層は、少なくとも一つの本発明による化合物をマトリックス材料として含む。
【００７１】
式（１）の化合物または上記好ましい具体例が、発光層中で、発光化合物のためのマトリックス材料として使用されるならば、好ましくは、一以上の燐光材料（三重項エミッター）と組み合わせて使用される。本発明の意味での燐光発光は、比較的高いスピン多重度、すなわち、スピン状態＞１の励起状態から、特に、励起三重項状態からのルミネッセンスを意味するものと解される。本発明の目的のために、遷移金属もしくはランタノイド、特に、すべてのイリジウム、白金および銅錯体を含むすべてのルミネッセンス錯体が、燐光化合物とみなされるべきである。
【００７２】
式（１）の化合物または上記好ましい具体例と発光化合物の混合物は、エミッターとマトリックス材料を含む全混合物を基礎として、式（１）の化合物または上記好ましい具体例を、９９〜１ｖｏｌ％、好ましくは、９８〜１０ｖｏｌ％、特に、好ましくは、９７〜６０ｖｏｌ％、特に、９５〜８０ｖｏｌ％含む。対応して、混合物は、エミッターとマトリックス材料を含む全混合物を基礎として、エミッターを１〜９９ｖｏｌ％、好ましくは、２〜９０ｖｏｌ％、特に、好ましくは、３〜４０ｖｏｌ％、特に、５〜２０ｖｏｌ％含む。
【００７３】
本発明のさらに好ましい具体例は、式（１）の化合物または上記好ましい具体例の、さらなるマトリックス材料と組み合わせての燐光エミッターのためのマトリックス材料としての使用である。式（１）の化合物または上記好ましい具体例と組み合わせて使用することのできる、特に、適切なマトリックス材料は、たとえば、WO 2004/013080、WO 2004/093207、WO 2006/005627もしくはWO 2010/006680にしたがう芳香族ケトン、芳香族ホスフィンオキシドまたは芳香族スルホキシドもしくはスルホン、トリアリールアミン、カルバゾール誘導体、たとえば、ＣＢＰ（N,N-ビスカルバゾリルビフェニル）または、WO 2005/039246、US 2005/0069729、JP 2004/288381、EP 1205527もしくはWO 2008/086851に記載されたカルバゾール誘導体、たとえば、WO 2007/063754もしくはWO 2008/056746にしたがうインドロカルバゾール誘導体、未公開出願DE 102009023155.2もしくはDE 102009031021.5にしたがうインデノカルバゾール誘導体、たとえば、EP 1617710、EP 1617711、EP 1731584、JP 2005/347160にしたがうアザカルバゾール誘導体、たとえば、WO 2007/137725にしたがうバイポーラーマトリックス材料、たとえば、WO 2005/111172にしたがうシラン、たとえば、WO 2006/117052にしたがうアザカルバゾールもしくはボロン酸エステル、たとえば、WO 2007/063754、WO 2008/056746、WO 2010/015306もしくは未公開出願DE 102009053382.6、DE 102009053644.2あるいはDE 102009053645.0にしたがうトリアジン誘導体、たとえば、EP 652273もしくはWO 2009/062578にしたがう亜鉛錯体、たとえば、WO 2010/054729にしたがうジアザシロールもしくはテトラアザシロール誘導体、たとえば、WO 2010/054730にしたがうジアザホスホール誘導体、たとえば、未公開出願DE 102009048791.3およびDE 102009053836.4にしたがう架橋カルバゾール誘導体である。通常のエミッターより、より短い波長で発光するさらなる燐光エミッターが、同様に、コホストとして混合物中に存在してもよい。
【００７４】
適切な燐光発光化合物（三重項エミッター）、特に、好ましくは、可視域で適切な励起により発光する化合物は、加えて、２０より大きい原子番号、好ましくは、３８〜８４の原子番号、特に、好ましくは、５６〜８０の原子番号を有する少なくとも一つの原子、特に、この原子番号を有する金属を含む。使用される燐光発光エミッターは、好ましくは、銅、モリブデン、タングステン、レニウム、ルテニウム、オスミウム、ロジウム、イリジウム、パラジウム、白金、銀、金またはユウロピウムを含む化合物、特に、イリジウムまたは白金を含む化合物である。
【００７５】
上記のエミッターの例は、出願WO 00/70655、WO 01/41512、WO 02/02714、WO 02/15645、EP 1191613、EP 1191612、EP 1191614、WO 05/033244、WO 05/019373、US2005/0258742およびWO 10/086089により明らかにされている。一般的には、燐光発光ＯＬＥＤのために先行技術にしたがって使用され、有機エレクトロルミネッセンス素子分野の当業者に知られるようなすべての燐光発光錯体が適切であり、当業者は進歩性を必要とすることなく、更なる燐光発光化合物を使用することができよう。
【００７６】
本発明のさらなる具体例では、本発明の有機エレクトロルミネッセンス素子は、別々の正孔注入層および/または正孔輸送層および/または正孔障壁層および/または電子輸送層を含まず、たとえば、WO 2005/053501に記載されるとおり、発光層は、正孔注入層もしくはアノードに直接隣接し、および/または発光層は、電子輸送層もしくは電子注入層もしくはカソードに直接隣接する。さらに、たとえば、WO 2009/030981に記載されるとおり、発光層中の金属錯体と同一または類似する金属錯体を、発光層に直接隣接して、正孔輸送もしくは正孔注入材料として使用することも可能である。
【００７７】
本発明のさらなる好ましい具体例では、式（１）の化合物または上記好ましい具体例は、電子輸送もしくは電子注入層中で電子輸送材料として使用される。ここで、発光層は、蛍光もしくは燐光であってよい。化合物が電子輸送材料として使用されるならば、たとえば、Ｌｉｑ（リチウムヒドロキシキノリナート）等のアルカリ金属錯体でドープされることが好ましいかもしれない。
【００７８】
本発明のなおさらに好ましい具体例では、式（１）の化合物または上記好ましい具体例は、正孔障壁層中で使用される。正孔障壁層は、カソード側で発光層に直接隣接する層を意味するものと解される。
【００７９】
式（１）の化合物または上記好ましい具体例は、さらに、正孔障壁層中もしくは電子輸送層中の双方で、また発光層中のマトリックスとして使用することもできる。
【００８０】
本発明のなおさらなる具体例では、式（１）の化合物または上記好ましい具体例は、正孔輸送層中もしくは電子障壁層あるいは励起子障壁層中で使用される。
【００８１】
本発明による有機エレクトロルミネッセンス素子のさらなる層では、先行技術にしたがって通常使用されるすべての材料を使用することができる。したがって、当業者は、発明性を要することなく、本発明による式（１）の化合物または上記好ましい具体例と組み合わせて、有機エレクトロルミネッセンス素子のために知られたすべての材料を使用することができる。
【００８２】
更に好ましい有機エレクトロルミネッセンス素子は、１以上の層が、昇華プロセスにより適用され、材料は、１０−５mbar未満、好ましくは、１０−６mbar未満の初期圧力で、真空昇華ユニット中で真空気相堆積されることを特徴とする。しかしながら、初期圧力は、さらにより低くても、たとえば、１０−７mbar未満でも可能である。
【００８３】
同様に好ましい有機エレクトロルミネッセンス素子は、１以上の層が、ＯＶＰＤ（有機気相堆積）プロセスもしくはキャリアガス昇華により適用され、材料は、１０−５mbar〜１barの圧力で適用される。このプロセスの特別な場合は、ＯＶＪＰ（有機気相ジェット印刷）プロセスであり、材料はノズルにより直接適用され、そのように構造化される（たとえば、M. S. Arnold et al., Appl. Phys. Lett. 2008, 92, 053301）。
【００８４】
更に、好ましい有機エレクトロルミネッセンス素子は、１以上の層が、溶液から、たとえば、スピンコーティングにより、もしくは、たとえば、スクリーン印刷、フレキソ印刷、オフセット印刷、ＬＩＴＩ（光誘起熱画像化、熱転写印刷）、インクジェット印刷もしくはノズル印刷のような任意の所望の印刷プロセスにより製造されることを特徴とする。たとえば、適切な置換により得られた可溶性の化合物が、この目的のために必要である。これらのプロセスは、オリゴマー、デンドリマーおよびポリマーのために、特に、適切でもある。
【００８５】
たとえば、一以上の層が溶液から適用され、一以上のさらなる層が気相堆積により適用されるハイブリッドプロセスも可能である。
【００８６】
これらのプロセスは、当業者に一般的に知られており、本発明の化合物を含む有機エレクトロルミネッセンス素子を、発明性を要することなく適用することができる。
【００８７】
本発明による化合物と本発明による有機エレクトロルミネッセンス素子は、先行技術を凌駕する以下の驚くべき優位性により特徴付けられる。
【００８８】
１．本発明による式（１）の化合物または上記好ましい具体例は、蛍光もしくは燐光エミッターのためのマトリックス材料として使用され、非常に高い効率と長い寿命をもたらす。これは、特に、化合物が燐光エミッターのためのマトリックス材料として使用されるときに、あてはまる。
【００８９】
２．本発明による式（１）の化合物または上記好ましい具体例は、赤色および緑色燐光発光化合物のためのマトリックスのみならず、特に、青色燐光発光化合物のためのマトリックスとして適している。
【００９０】
３．燐光化合物のマトリックス材料として使用に関して、非常の良好な結果が、低いエミッター濃度でも達成される。これは、先行技術によるマトリックス材料の場合ではそうではないことが多いが、燐光化合物で通常使用されるイリジウムまたは白金等の金属の希少性の面で望ましい。
【００９１】
４．昇華で部分的もしくは完全な熱分解を受ける先行技術にしたがう多くの化合物とは対照的に、本発明による化合物は、高い熱安定性を有する。
【００９２】
５．本発明による化合物は、有機エレクトロルミネッセンス素子に使用され、高い効率と低い使用電圧での急峻な電流/電圧曲線をもたらす。
【００９３】
６．本発明による化合物は、電子輸送材料としての使用において、有機エレクトロルミネッセンス素子の効率、寿命と駆動電圧に関して非常に良好な特性をもたらす。
【００９４】
これらの上記優位性は、その他の電子特性を損なうことはない。
【００９５】
本発明は、次の例により詳細に説明されるが、それにより限定することを望むものではない。当業者は、発明性を要することなく、開示された範囲全体を実行し、本発明による化合物をさらに調製し、それらを電子素子で使用し、本発明によるプロセスを使用するために説明を使用することができるだろう。
【００９６】
例
以下の合成は、他に断らない限り、保護ガス雰囲気下で行われる。出発物質は、アルドリッチ(ALDRICH)またはＡＢＣＲ（酢酸パラジウム（II）、トリ-o-トリルホスフィン、無機物、溶媒）から購入することができる。11,12-ジヒドロインドロ [2,3-a]カルバゾールの合成は、文献(Bulletin of the Chemical Society of Japan 2007, 80 (6), 1199-1201)にしたがって、実行することができる。ビスインドール(Journal of Organic Chemistry 2007, 72(9), 3537-3542)および1-ブロモカルバゾール(Journal of Organic Chemistry 2001, 66(25), 8612-8615)、1-ヒドロキシカルバゾール(Journal of Organic Chemistry 1988, 53(4), 794-9)、1,10-ジヒドロピロロ[2,3-a]カルバゾール(Khimiya Geterotsiklicheskikh Soedinenii 1979, (10), 1362-6) および1H,8H-ピロロ[3,2-g]インドール(Tetrahedron Letters 2009, 50 (13), 1469-1471)および1,8-ジヒドロ-2,7-ジフェニベンゾ[2,1-b:3,4-b']ジピロール(Tetrahedron Letters 2009, 50 (13), 1469-1471)の合成も同様に、文献から知られている。
【００９７】
例１：
【化２０】
0005937058.tif 000035
【００９８】
３７．４ｇ（１４５ミリモル）の11,12-ジヒドロインドロ[2,3-a]カルバゾールが、１５０ｍｌのジ-n-ブチルエーテル中の２３ｍｌ（１５９．５リモル）のメチル2-ヨードベンゾエートに添加され、溶液は、脱気される。１０ｇ（１５８ミリモル）の銅粉末、１．３８ｇ（７ミリモル）の沃化銅（I）と２２ｇ（１５９．６ミリモル）のＫ２ＣＯ３が、引き続き、混合物に添加され、次いで、保護ガス下、４日間、１４４℃で撹拌される。有機相はＭｇＳＯ４で乾燥され、溶媒は真空除去される。残留物はアセトンから再結晶化され、最後に高真空中で昇華される。収率：２０．９ｇ（５８．４ミリモル）、理論値の４０％、ＨＰＬＣによる純度９９．９％。
【００９９】
例２： 
【化２１】
0005937058.tif 000036
【０１００】
化合物は、３７．４ｇ（１４５ミリモル）の11,12-ジヒドロインドロ[2,3-a]カルバゾールと５４ｇ（１５９．５ミリモル）のメチル3-ヨードビフェニル-2-カルボキシレートとの反応により、例１と同じ手順で合成される。残留物は、ＣＨ２Ｃｌ２／イソプロパノールから再結晶化され、最後に高真空中で昇華される。収率：２４．５ｇ（５６ミリモル）、理論値の３９％、ＨＰＬＣによる純度９９．９％。
【０１０１】
例３： 
【化２２】
0005937058.tif 000037
【０１０２】
化合物は、３７．４ｇ（１４５ミリモル）の11,12-ジヒドロインドロ[2,3-a]カルバゾールと４２ｇ（１５９．５ミリモル）のメチル3-ヨードチオフェニル-2-カルボキシレートとの反応により、例１と同じ手順で合成される。残留物は、ＣＨ２Ｃｌ２／イソプロパノールから再結晶化され、最後に高真空中で昇華される。収率：２２．６ｇ（６２ミリモル）、理論値の４３％、ＨＰＬＣによる純度９９．９％。
【０１０３】
例４： 
【化２３】
0005937058.tif 000038
【０１０４】
化合物は、３３．６ｇ（１４５ミリモル）のビスインドールと２３ｍｌ（１５９．５ミリモル）のメチル2-ヨードビベンゾエートとの反応により、例１と同じ手順で合成される。残留物は、トルエンから再結晶化され、最後に高真空中で昇華される。収率：２２．４ｇ（６６ミリモル）、理論値の４７％、ＨＰＬＣによる純度９９．９％。
【０１０５】
例５： 
【化２４】
0005937058.tif 000039
【０１０６】
化合物は、４４ｇ（１４５ミリモル）の1,8-ジヒドロ-2,7-ジベンゾ[2,1-b:3,4-b’]ジピロールと２３ｍｌ（１５９．５ミリモル）のメチル2-ヨードベンゾエートとの反応により、例１と同じ手順で合成される。残留物は、トルエンから再結晶化され、最後に高真空中で昇華される。収率：２０．８４ｇ（５０ミリモル）、理論値の３５％、ＨＰＬＣによる純度９９．９％。
【０１０７】
例６： 
【化２５】
0005937058.tif 000040
【０１０８】
第一工程：11-(2-ヨードベンゼンスルホニル)-11,12-ジヒドロ-11,12-ジアザインデノ[2,1-a]フルオレン
４３ｇ（１６９ミリモル）の11,12-ジヒドロインドロ[2,3-a]カルバゾールが、１０００ｍｌのＴＨＦ中に、まず導入され、８．９ｇ（２２３．３ミリモル）のＮａＨ（油中６０％）が、０℃で添加される。２４ｇ（８０ミリモル）の2-ヨードベンゼンスルホニルクロライドが、引き続き、混合物に添加され、次いで、４０℃で１２時間撹拌される。有機相はＭｇＳＯ４で乾燥され、溶媒は真空除去される。残留物はアセトンから再結晶化され、最後に高真空中で昇華される。収率：２９ｇ（５７４ミリモル）、理論値の７２％、ＨＰＬＣによる純度９９．９％。
【０１０９】
第二工程：
閉環が、４６ｇ（１４５ミリモル）の11-(2-ヨードベンゼンスルホニル)-11,12-ジヒドロ-11,12-ジアザインデノ[2,1-a]フルオレンと１０ｇ（１５８ミリモル）の銅粉末、１．３８ｇ（７ミリモル）の沃化銅（I）と２２ｇ（１５９．６ミリモル）のＫ２ＣＯ３との反応により、例１と同じ手順で実行される。残留物は、ＣＨ２Ｃｌ２／イソプロパノールから再結晶化され、最後に高真空中で昇華される。収率：１１．９ｇ（３０ミリモル）、理論値の３８％、ＨＰＬＣによる純度９９．９％。
【０１１０】
例７：
【化２６】
0005937058.tif 000041
【０１１１】
第一工程：9-ベンゼンスルホニル-1-ブロモ-9H-カルバゾール
１９．６ｇ（８０ミリモル）の1-ブロモカルバゾールが、１０００ｍｌのＴＨＦ中に、まず導入され、８．９ｇ（２２３．３ミリモル）のＮａＨ（油中６０％）が、０℃で添加される。２４ｇ（８０ミリモル）の2-ヨードベンゼンスルホニルクロライドが、引き続き、混合物に添加され、次いで、４０℃で１２時間撹拌される。有機相はＭｇＳＯ４で乾燥され、溶媒は真空除去される。残留物はアセトンから再結晶化され、最後に高真空中で昇華される。収率：２９ｇ（５７４ミリモル）、理論値の７２％、ＨＰＬＣによる純度９９．９％。
【０１１２】
第二工程：メチル9-ベンゼンスルホニル-9H-[1,9’]ビカルバゾリル-1’-カルボキシレート
８．０ｇ（４２．２ミリモル）の沃化銅（I）と１１．７ｍｌ（９７．５ミリモル）のトランス-シクロヘキサンジアミンが、１１７０ｍｌのジオキサン中の２６．３ｇ（１１７ミリモル）のメチル9H-カルバゾール-1-カルボキシレート、４５．２ｇ（１１７ミリモル）の9-ベンゼンスルホニル-1-ブロモ-9H-カルバゾールと４１６．４ｇ（１９６１ミリモル）のリン酸カリウムの十分に撹拌された懸濁液に添加され、引き続き、混合物は還流下１６時間加熱される。冷却後、沈殿した固形物は、吸引濾過され、５０ｍｌのトルエンで三度、５０ｍｌのエタノール：水（1:1,v:v）で三度、１００ｍｌのエタノールで三度洗浄される。収率：４３ｇ（８１ミリモル）、理論値の７０％。
【０１１３】
第三工程：メチル9H- [1,9’]ビカルバゾリル-1’-カルボキシレート
６５ｍｌのジメチルスルホキシドと２１ｍｌの水中の６５ｇ（１２３ミリモル）のメチル9-ベンゼンスルホニル-9H-[1,9’]ビカルバゾリル-1’-カルボキシレートと４８ｇ（８５６ミリモル）の水酸化カリウムが、６０℃で１時間加熱される。混合物は、引き続き、室温まで冷却され、１ＭのＨＣｌ溶液を使用して中和され、ジクロロメタンで抽出される。溶媒は、真空蒸発され、残留物はクロマトフラフ（ヘプタン／酢酸エチル１０：１）により精製される。収率：４５ｇ（１１６ミリモル）、理論値の９５％。
【０１１４】
第四工程：環化
２２ｇ（１５９．６ミリモル）のＫ２ＣＯ３が、１５１ｍｌのジ-n-ブチルエーテル中の５６．５ｇ（１４５ミリモル）の9H-[1,9’]ビカルバゾリル-1’-カルボキシレートに添加され、混合物は、保護ガス下、４日間、１４４℃で撹拌される。有機相はＭｇＳＯ４で乾燥され、溶媒は真空除去される。残留物はアセトンから再結晶化され、最後に高真空中で昇華される。収率：２５ｇ（６９．７ミリモル）、理論値の４９％、ＨＰＬＣによる純度９９．９％。
【０１１５】
例８：
【化２７】
0005937058.tif 000042
【０１１６】
第一工程：2-(12H-11,12-ジアザインデノ[2,1-a]フルオレン-11-イル)ベンゼンチオール
２５ｇ（９６．６ミリモル）の11,12-ジヒドロインドロ[2,3-a]カルバゾールが、８０ｍｌのジ-n-ブチルエーテル中の１２．５ｇ（４８ミリモル）の２−ヨードベンゼンチオールに添加され、溶液は脱気される。６．６ｇ（０．１０５ミリモル）の銅粉末、０．９２ｇ（０．００３ミリモル）の沃化銅（I）と１４．６ｇ（１０６．６ミリモル）のＫ２ＣＯ３が、引き続き、混合物に添加され、次いで、保護ガス下、４日間、１４４℃で撹拌される。有機相はＭｇＳＯ４で乾燥され、溶媒は真空除去される。残留物はアセトンから再結晶化され、最後に高真空中で昇華される。収率：２２．５ｇ（６１ミリモル）、理論値の６６％、ＨＰＬＣによる純度８９．４％。
【０１１７】
第二工程：1-[2-(12H-11,12-ジアザインデノ[2,1-a]フルオレン-11-イル)フェニルスルファニル]ピロリジン-2,5-ジオン
２７．３ｇ（７５ミリモル）の2-(12H-11,12-ジアザインデノ[2,1-a]フルオレン-11-イル)ベンゼンチオールが、１５０ｍｌのＣＨ２Ｃｌ２中の１０ｇ（７５ミリモル）のＮＣＳ溶液に０℃で添加され、１０．５ｍｌ（７５．３ミリモル）のＥｔ３Ｎが、引き続き、添加され、混合物は室温で１８時間撹拌される。有機相はＭｇＳＯ４で乾燥され、溶媒は真空除去される。残留物はアセトンから再結晶化され、最後に高真空中で昇華される。収率：３０ｇ（６６ミリモル）、理論値の８５％、ＨＰＬＣによる純度８８．３％。
【０１１８】
第三工程：環化
４０ｍｌのＣＨ２Ｃｌ２中の４．６ｇ（１０ミリモル）の１-[2-(12H-11,12-ジアザインデノ[2,1-a]フルオレン-11-イル) フェニルスルファニル]ピロリジン-2,5-ジオン溶液が、２５ｍｌのＣＨ２Ｃｌ２中の０．９ｇ（５ミリモル）のN,N-ジメチルトリプタミン、０．２ｇ（０．５ミリモル）の硫酸水素テトラブチルアンモニウムと５ｍｌの５０％ＫＯＨ溶液の溶液に添加され、混合物は、室温で３時間撹拌される。０．２ｇ（０．５ミリモル）の硫酸水素テトラブチルアンモニウムが、引き続き、再度添加され、混合物は、さらに３時間撹拌される。有機相はＭｇＳＯ４で乾燥され、溶媒は真空除去される。残留物はアセトンから再結晶化され、最後に高真空中で昇華される。収率２．４ｇ（６．５ミリモル）、理論値の６６％、ＨＰＬＣによる純度９９．９％。
【０１１９】
例９：
【化２８】
0005937058.tif 000043
【０１２０】
第一工程：メチル2-(9H-カルバゾール-1-イルアミノ)ベンゾエート
３５．５１ｇ（２３４．９ミリモル）のメチルアントラニラートが、５００ｍｌのトルエン中に溶解され、十分に脱気される。５２ｇ（２１３ミリモル）の1-ブロモカルバゾール、２．１ｇ（１０．７ミリモル）の4,5-ビス（ジフェニルホスフィノ）-9,9-ジメチルキサンテン、１．１９ｇ（５．３４ミリモル）のＰｄ（ＯＡｃ）２と７６．５ｇ（２３４．９ミリモル）のＣｓ２ＣＯ３が、添加され、混合物は、次いで、脱気され、保護ガス雰囲気下１００℃で２４時間撹拌される。固形物は、引き続き、セライトにより濾過され、有機相は水で洗浄され、ＭｇＳＯ４で乾燥され、蒸発される。粗生成物は熱ヘプタンで撹拌洗浄され、５７．４ｇ（１０８ミリモル）、理論値の８６％、ＨＰＬＣによる純度８６％を得る。
【０１２１】
第二工程： 2-[2-(9H-カルバゾール-1-イルアミノ)フェニル]プロパン-2-オル
７１．７ｇ（２２７ミリモル）の2-(9H-カルバゾール-1-イルアミノ)ベンゾエートが、保護ガス下、２０００ｍｌのＴＨＦ中にまず導入され、０℃まで冷却される。３００ｍｌの２Ｍ塩化メチルマグネシウム溶液が、この温度で滴下され、混合物は、引き続き、一晩かけて室温にもたらされる。６００ｍｌの飽和ＮＨ４Ｃｌ溶液と９００ｍｌの水/濃ＨＣｌ8:1が、溶液に添加される。相は分離され、溶媒は真空除去される。１Ｈ-ＮＭＲにより生成物含量は約９０％であり、全収率は６４．５ｇ（９０％）である。
【０１２２】
第三工程：7,7ジメチル-12,13-ジヒドロ-7H-インドロ[3,2-c]アクリジン
６３ｇ（２００ミリモル）の2-[2-(9H-カルバゾール-1-イルアミノ)フェニル]プロパン-2-オルが、保護ガス下、２６８ｇ（２７３４ミリモル）のポリリン酸中にまず導入され、０℃まで冷却される。混合物は、引き続き、１００℃で３時間撹拌され、次いで、室温まで冷却される。水が、氷冷された混合物に添加され、混合物は、酢酸エチルで抽出され、溶媒は、真空蒸発される。１Ｈ-ＮＭＲにより生成物含量は約９６％であり、全収率は５３ｇ（９０％）である。
【０１２３】
第四工程：環化
４３ｇ（１４５ミリモル）の7,7-ジメチル-12,13-ジヒドロ-7H-インドロ[3,2-c]アクリジンが、１５０ｍｌのジ-n-ブチルエーテル中の２３ｍｌ（１５９．５リモル）のメチル2-ヨードベンゾエートに添加され、溶液は、脱気される。１０ｇ（１５８ミリモル）の銅粉末、１．３８ｇ（０．００７ミリモル）の沃化銅（I）と２２ｇ（１５９．６ミリモル）のＫ２ＣＯ３が、引き続き、混合物に添加され、次いで、保護ガス下、４日間、１４４℃で撹拌される。有機相はＭｇＳＯ４で乾燥され、溶媒は真空除去される。残留物はアセトンから再結晶化され、最後に高真空中で昇華される。収率：１９．５ｇ（４９ミリモル）、理論値の３４％、ＨＰＬＣによる純度９９．９％。
【０１２４】
例１０：
【化２９】
0005937058.tif 000044
【０１２５】
第一工程：3-[(Z)-1-eth-(E)-イリデンペンタ-2,4-ジエニル]-8-フェニル-11,12-ジヒドロ-11,12-ジアザインデノ[2,1-a]フルオレン
１３．３ｇ（１１０．０ミリモル）のフェニルボロン酸、２０ｇ（５０ミリモル）の3,8-ジブロモ-11,12-ジヒドロインドロ[2,3-a]カルバゾールと４４．６ｇ（２１０．０ミリモル）のリン酸三カリウムが、５００ｍｌのトルエン、５００ｍｌのジオキサンと５００ｍｌの水中に懸濁される。９１３ｍｇ（３．０ミリモル）のトリ-o-トリルホスフィンと次いで、１１２ｍｇ（０．５ミリモル）の酢酸パラジウム（II）が、この懸濁液に添加され、反応混合物は、還流下１６時間加熱される。冷却後、有機層が分離され、シリカゲルで濾過され、２００ｍｌの水で三度洗浄され、引き続き、蒸発乾固される。残留物はトルエンからまたジクロロメタン/イソプロパノールから再結晶化される。収率は、１６ｇ（３９ミリモル）で、理論値の８０％に対応する。
【０１２６】
第二工程：（2-ブロモフェニル）-（3,8-ジフェニル-12H-11,12-ジアザインデノ[2,1-a]フルオレン-11-イル）メタノン
２．１ｇ（５２．５ミリモル）のＮａＨ（鉱物油中６０％）が、保護ガス雰囲気下５００ｍｌのＴＨＦ中に溶解される。２００ｍｌのＴＨＦ中に溶解された２０ｇ（５０ミリモル）の3-[(Z)-1-eth-(E)-イリデンペンタ-2,4-ジエニル]-8-フェニル-11,12-ジヒドロ-11,12-ジアザインデノ[2,1-a]フルオレンと１１．５ｇ（５２．５ミリモル）の15-クラウン-5’が、添加される。室温で１時間後、２５０ｍｌのＴＨＦ中の１２ｇ（５５ミリモル）の2-ブロモベンゾイルクロライドが滴下される。反応混合物は、室温で１８時間撹拌される。この後、反応混合物は、氷上に注がれ、ジクロロメタンで三度抽出される。結合した有機相は、Ｎａ２ＳＯ４で乾燥され、蒸発される。残留物は、熱トルエンで抽出され、トルエン／n-ヘプタンから再結晶化される。収率は、２２ｇ（７５％）である。
【０１２７】
第３工程： 
１５０ｍｌのジ-n-ブチルエーテルが、８５ｇ（１４５ミリモル）の（2-ブロモフェニル）-（3,8-ジフェニル-12H-11,12-ジアザインデノ[2,1-a]フルオレン-11-イル）メタノンに添加され、溶液は、脱気される。１０ｇ（１５８ミリモル）の銅粉末、１．３８ｇ（７ミリモル）の沃化銅（I）と２２ｇ（１５９．６ミリモル）のＫ２ＣＯ３が、引き続き、混合物に添加され、次いで、保護ガス下、４日間、１４４℃で撹拌される。有機相はＭｇＳＯ４で乾燥され、溶媒は真空除去される。残留物はアセトンから再結晶化され、最後に高真空中で昇華される。収率：６３ｇ（１２４ミリモル）、理論値の８６％、ＨＰＬＣによる純度９９．９％。
【０１２８】
例１１：ＯＬＥＤの製造
本発明によるＯＬＥＤと先行技術によるＯＬＥＤが、WO 2004/058911にしたがう一般的プロセスにより製造されるが、ここに記載される特別な状況（層の厚さの変化、材料）に適合される。
【０１２９】
種々のＯＬＥＤに対する結果が、以下の例Ｉ１〜Ｉ１０で示される（表１と２参照）。厚さ１５０ｎｍの構造化されたＩＴＯ（インジウム錫酸化物）で被覆されたガラス板が、改善された加工のために、２０ｎｍのＰＥＤＯＴ（ポリ（3,4-エチレンジオキシ-2,5-チオフェン）で水からのスピンコート、H.C.Stack,Goslar独から購入。）で被覆される。これらの被覆されたガラス板はＯＬＥＤが適用される基板を形成する。ＯＬＥＤは、基本的に、次の層構造を有する：基板／正孔輸送層（ＨＴＬ）／中間層（ＩＬ）／電子障壁層（ＥＢＬ）／発光層（ＥＭＬ）／電子輸送層（ＥＴＬ）／随意に、電子注入層（ＥＩＬ）および最後にカソード。カソードは、１００ｎｍ厚のアルミニウム層により形成される。ＯＬＥＤの正確な構造は、表１に示される。ＯＬＥＤの製造のために使用された材料は、表３に示される。
【０１３０】
すべての材料は、真空室において、熱気相堆積により適用される。ここで、発光層は、常に、少なくとも一つのマトリックス材料（ホスト材料）と、共蒸発により一定の体積割合でマトリックス材料または材料と前混合される発光ドーパント（エミッター）とから成る。ここで、Ｍ１：ＴＥＧ１（９５％：５％）等の表現は、材料Ｍ１が９５体積％の割合で層中に存在し、ＴＥＧ１が５体積％の割合で層中に存在することを意味する。同様に、電子輸送層も、二種の材料の混合物から成ってもよい。
【０１３１】
ＯＬＥＤは、標準方法により特性決定される。この目的のために、エレクトロルミネセンススペクトル、電流/電圧/輝度特性線（ＩＵＬ特性線）から計算した、輝度の関数としての電流効率（ｃｄ／Ａで測定）、パワー効率（Ｉｍ／Ｗで測定）、外部量子効率（ＥＱＥ、パーセントで測定）ならびに寿命が測定される。エレクトロルミネセンススペクトルは、輝度１０００ｃｄ／ｍ２で測定され、ＣＩＥ１９３１ｘおよびｙ色座標はそこから計算される。表２での表現Ｕ１０００は、輝度１０００ｃｄ／ｍ２に対して必要とされる電圧を示す。ＳＥ１０００とＬＥ１０００は、１０００ｃｄ／ｍ２で達成された電流およびパワー効率を示す。最後に、ＥＱＥ１０００は、駆動輝度１０００ｃｄ／ｍ２での外部量子効率である。
【０１３２】
種々のＯＬＥＤに対するデータが、表２に要約される。
【０１３３】
いくつかの例が、以下に詳細に説明される。しかしながら、これらは、表２に示されるデータの選択であるだけであることが指摘されねばならない。
【０１３４】
燐光ＯＬＥＤにおけるマトリックス材料としての本発明の化合物の使用
本発明による化合物の燐光エミッターのためのマトリックス材料としての使用について、良好な電圧とある場合には非常に良好な効率が、得られる。特に、材料Ｍ１とＭ２は、５％という低いエミッター濃度（例１１と１２）に対して、非常に高い電流効率（６２ｃｄ/Ａ、１７．１％ＥＱＥ）が達成されるという事実により特徴づけられる。これは、非常に、多くの通常のマトリックス材料の場合では生ぜず、イリジウム錯体は、短い設定時間での大量生産に対しては十分に熱的に安定でないことが多いことから、技術的観点から有利である。比較的低いエミッター濃度の使用は、同じ設定時間でより低い気相堆積温度を可能とし、熱安定性の問題を回避することができる。一定電流での駆動時に、例１１と１２の輝度は、約９０時間後に８０００ｃｄ／ｍ２の初期値から６４００ｃｄ／ｍ２に低下する。さらに、本発明の材料は、表２に明らかに示されるとおりに、良好な性能データを同様に示す。
【０１３５】
電子輸送材料としての本発明の化合物の使用
本発明の化合物は、さらに、ＯＬＥＤの電子輸送層中で使用することができる。電子注入層としての本発明の材料ＥＴＭ１とＬｉＱとの組合せは４．７Ｖの電圧、５１ｃｄ/Ａの電流効率とそれゆえの良好なパワー効率３５Ｉｍ／Ｗが、緑色燐光ＯＬＥＤに対して得られる（例１９）。
【０１３６】
表１：ＯＬＥＤの構造
【表１】
0005937058.tif 000045
【０１３７】
表２：ＯＬＥＤのデ−タ
【表２】
0005937058.tif 000046
【０１３８】
表３：ＯＬＥＤのための材料の構造式
【表３−１】
0005937058.tif 000047
【表３−２】
0005937058.tif 000048